【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
（ａ）ＳＳＧが約２．４０未満の溶融処理不可能なポリテトラフルオロエチレンまたは変性ポリテトラフルオロエチレン粒子の水性分散液と、マトリックスポリマーの水溶液との混合物を形成する工程であって、前記水性分散液が、脂肪族アルコールエトキシレート非イオン界面活性剤を含有していて、芳香族基を含有する界面活性剤を実質的に含まず、前記脂肪族アルコールエトキシレートの、熱重量分析（ＴＧＡ）により求められる２０％残渣温度が約２９０℃未満であり、前記分散液のフッ素化界面活性剤含量が約３００ｐｐｍ未満である工程と、
（ｂ）前記マトリックスポリマーを凝固して、中間繊維構造を形成する濃度のイオンを含有する凝固浴に、前記混合物を押し出す工程と、
（ｃ）前記中間繊維構造を焼結して、前記マトリックスポリマーを分解し、前記溶融処理不可能なフルオロポリマー粒子を凝集して、前記繊維を形成する工程と
を含むことを特徴とする溶融処理不可能なフルオロポリマー繊維を分散紡糸する方法。
【請求項２】
前記脂肪族アルコールエトキシレートのＴＧＡにより求められる前記２０％の残渣温度が、約２８５℃未満であることを特徴とする請求項１に記載の方法。
【請求項３】
前記脂肪族アルコールエトキシレート界面活性剤のＡＳＴＭ  Ｄ１１７３−５３により求められる５分発泡高さが、約１００ｍｍ未満であることを特徴とする請求項１に記載の方法。
【請求項４】
前記溶融処理不可能なフルオロポリマー粒子のＳＳＧが、約２．１４〜約２．４０であることを特徴とする請求項１に記載の方法。
【請求項５】
前記フルオロポリマー粒子の数平均粒径が、約１００ｎｍ〜約４００ｎｍであることを特徴とする請求項１に記載の方法。
【請求項６】
前記フルオロポリマー粒子が、高分子量ポリテトラフルオロエチレンのコアと、低分子量ポリテトラフルオロエチレンまたは変性ポリテトラフルオロエチレンのシェルとを含むことを特徴とする請求項１に記載の方法。
【請求項７】
前記マトリックスポリマーが、セルロースエーテルポリマーであることを特徴とする請求項１に記載の方法。
【請求項８】
溶融処理不可能なフルオロポリマー繊維の分散紡糸に有用な紡糸組成物であって、
該紡糸組成物がマトリックスポリマーの水溶液と、ＳＳＧが約２．４０未満の溶融処理不可能なポリテトラフルオロエチレンまたは変性ポリテトラフルオロエチレン粒子の水性分散液との混合物を含み、前記水性分散液が、脂肪族アルコールエトキシレート非イオン界面活性剤を含有していて、芳香族基を含有する界面活性剤を実質的に含まず、前記脂肪族アルコールエトキシレートの、熱重量分析（ＴＧＡ）により求められる２０％残渣温度が約２９０℃未満であり、前記分散液のフッ素化界面活性剤含量が約３００ｐｐｍ未満であることを特徴とする紡糸組成物。
【請求項９】
ポリアセタール樹脂と、請求項１に記載の方法により生成された溶融処理不可能なフルオロポリマー繊維とを配合することにより形成されたことを特徴とする製品。
【手続補正２】
【補正対象書類名】明細書
【補正対象項目名】００７２
【補正方法】変更
【補正の内容】
【００７２】
本発明により生成されるフルオロポリマー繊維には、多数の用途があり、特に、撥水衣類、ろ過布帛に望ましく、エンジニアリングプラスチックと配合すると、高温シールおよびガスケットに望ましい。低残渣温度を有し、芳香族基を含有する界面活性剤を実質的に含まない脂肪族アルコールエトキシレート非イオン界面活性剤を用いるため、フルオロポリマー繊維は、ポリアセタールと配合するのに好適である。本発明で用いる界面活性剤の清浄なバーンオフにより、ポリアセタール樹脂のホルムアルデヒド基を攻撃する残渣が減る。繊維の従来の製造では、焼結した繊維をさらにオーブン焼成して、アルキルフェノールエトキシレートのフェノール基に起因する残渣を除去することが一般的であった。本発明の紡糸組成物から生成された繊維には、残渣フェノール基がなく、焼結後、許容されるｐＨを有しているため、時間のかかる高価なオーブン焼成工程を排除することができる。改善されたフルオロポリマー繊維強化アセタール製品は、高温シールおよびガスケットにとって特に望ましい。ポリアセタール（アセタール樹脂と呼ばれることがある）は、例えば、米国特許公報（特許文献１３）、米国特許公報（特許文献１４）および米国特許公報（特許文献１５）に記載されていて、本願特許出願人より「デルリン（ＤＥＬＲＩＮ）（登録商標）」という商品名で市販されているポリオキシメチレン組成物の部類である。
以下に、本発明の好ましい態様を示す。
［１］  （ａ）ＳＳＧが約２．４０未満の溶融処理不可能なポリテトラフルオロエチレンまたは変性ポリテトラフルオロエチレン粒子の水性分散液と、マトリックスポリマーの水溶液との混合物を形成する工程であって、前記水性分散液が、脂肪族アルコールエトキシレート非イオン界面活性剤を含有していて、芳香族基を含有する界面活性剤を実質的に含まず、前記脂肪族アルコールエトキシレートの、熱重量分析（ＴＧＡ）により求められる２０％残渣温度が約２９０℃未満であり、前記分散液のフッ素化界面活性剤含量が約３００ｐｐｍ未満である工程と、
（ｂ）前記マトリックスポリマーを凝固して、中間繊維構造を形成する濃度のイオンを含有する凝固浴に、前記混合物を押し出す工程と、
（ｃ）前記中間繊維構造を焼結して、前記マトリックスポリマーを分解し、前記溶融処理不可能なフルオロポリマー粒子を凝集して、前記繊維を形成する工程と
を含むことを特徴とする溶融処理不可能なフルオロポリマー繊維を分散紡糸する方法。
［２］  前記フッ素化界面活性剤含量が、約１００ｐｐｍ未満であることを特徴とする［１］に記載の方法。
［３］  前記フッ素化界面活性剤含量が、約５０ｐｐｍ未満であることを特徴とする［１］に記載の方法。
［４］  前記脂肪族アルコールエトキシレートのＴＧＡにより求められる前記２０％の残渣温度が、約２８５℃未満であることを特徴とする［１］に記載の方法。
［５］  前記脂肪族アルコールエトキシレートのＴＧＡにより求められる前記２０％の残渣温度が、約２８０℃未満であることを特徴とする［１］に記載の方法。
［６］  前記脂肪族アルコールエトキシレート界面活性剤のＡＳＴＭ  Ｄ１１７３−５３により求められる５分発泡高さが、約１００ｍｍ未満であることを特徴とする［１］に記載の方法。
［７］  前記脂肪族アルコールエトキシレート界面活性剤のＡＳＴＭ  Ｄ１１７３−５３により求められる５分発泡高さが、約５０ｍｍ未満であることを特徴とする［１］に記載の方法。
［８］  前記脂肪族アルコールエトキシレート界面活性剤のＡＳＴＭ  Ｄ１１７３−５３により求められる５分発泡高さが、約２０ｍｍ未満であることを特徴とする［１］に記載の方法。
［９］  前記溶融処理不可能なフルオロポリマー粒子のＳＳＧが、約２．１４〜約２．４０であることを特徴とする［１］に記載の方法。
［１０］  前記フルオロポリマー粒子の数平均粒径が、約１００ｎｍ〜約４００ｎｍであることを特徴とする［１］に記載の方法。
［１１］  前記フルオロポリマー粒子の数平均粒径が、約１２０ｎｍ〜約２２０ｎｍであることを特徴とする［１］に記載の方法。
［１２］  前記フルオロポリマー粒子が、高分子量ポリテトラフルオロエチレンのコアと、低分子量ポリテトラフルオロエチレンまたは変性ポリテトラフルオロエチレンのシェルとを含むことを特徴とする［１］に記載の方法。
［１３］  前記マトリックスポリマーが、セルロースエーテルポリマーであることを特徴とする［１］に記載の方法。
［１４］  前記マトリックスポリマーが、メチルセルロース、ヒドロキシエチルセルロース、メチルヒドロキシプロピルセルロース、ヒドロキシプロピルメチルセルロース、ヒドロキシプロピルセルロース、エチルセルロースおよびカルボキシメチルセルロースからなる群より選択されることを特徴とする［１］に記載の方法。
［１５］  溶融処理不可能なフルオロポリマー繊維の分散紡糸に有用な紡糸組成物であって、
該紡糸組成物がマトリックスポリマーの水溶液と、ＳＳＧが約２．４０未満の溶融処理不可能なポリテトラフルオロエチレンまたは変性ポリテトラフルオロエチレン粒子の水性分散液との混合物を含み、前記水性分散液が、脂肪族アルコールエトキシレート非イオン界面活性剤を含有していて、芳香族基を含有する界面活性剤を実質的に含まず、前記脂肪族アルコールエトキシレートの、熱重量分析（ＴＧＡ）により求められる２０％残渣温度が約２９０℃未満であり、前記分散液のフッ素化界面活性剤含量が約３００ｐｐｍ未満であることを特徴とする紡糸組成物。
［１６］  前記溶融処理不可能なフルオロポリマー粒子のＳＳＧが、約２．１４〜約２．４０であることを特徴とする［１５］に記載の紡糸組成物。
［１７］  前記マトリックスポリマーが、セルロースエーテルポリマーであることを特徴とする［１５］に記載の紡糸組成物。
［１８］  前記マトリックスポリマーが、メチルセルロース、ヒドロキシエチルセルロース、メチルヒドロキシプロピルセルロース、ヒドロキシプロピルメチルセルロース、ヒドロキシプロピルセルロース、エチルセルロースおよびカルボキシメチルセルロースからなる群より選択されることを特徴とする［１５］に記載の紡糸組成物。
［１９］  前記脂肪族アルコールエトキシレート界面活性剤のＡＳＴＭ  Ｄ１１７３−５３により求められる５分発泡高さが、約１００ｍｍ未満であることを特徴とする［１５］に記載の紡糸組成物。
［２０］  前記脂肪族アルコールエトキシレート界面活性剤のＡＳＴＭ  Ｄ１１７３−５３により求められる５分発泡高さが、約５０ｍｍ未満であることを特徴とする［１５］に記載の紡糸組成物。
［２１］  前記脂肪族アルコールエトキシレート界面活性剤のＡＳＴＭ  Ｄ１１７３−５３により求められる５分発泡高さが、約２０ｍｍ未満であることを特徴とする［１５］に記載の紡糸組成物。
［２２］  ポリアセタール樹脂と、［１］に記載の方法により生成された溶融処理不可能なフルオロポリマー繊維とを配合することにより形成されたことを特徴とする製品。